(57)【要約】【課題】フラットケーブル等の接着剤層に用いられる接着剤混和物において、ノンハロゲン性で良好な難燃性を示し、かつ高い接着性を発揮するようにする。【解決手段】フラットケーブル等の接着フィルム３をなす接着剤層２として、ガラス転移温度−３０〜１５℃、スルホン化された共重合ポリエステル樹脂を少なくとも含むポリエステル樹脂１００重量部と、水酸化マグネシウムなどの金属水酸化物、メラミンシアヌレート、ヒドロキシスズ酸亜鉛などの亜鉛系難燃剤、ホウ酸化合物などのノンハロゲン系難燃剤１００〜２５０重量部の難燃性接着混和物を使用する。共重合ポリエステル樹脂のスルホン酸ナトリウム基の含有量を１モル当たり１０〜１００００ｐｐｍとし、分子末端のカルボン酸量を１モル当たり１０〜１００００ｐｐｍとすることが好ましい。【選択図】図１
2004359835.tif 000002
【特許請求の範囲】
【請求項１】
ガラス転移温度が−３０〜１５℃で、スルホン化された共重合ポリエステル樹脂１００重量部と、ノンハロゲン系難燃剤１００〜２５０重量部を含むことを特徴とする難燃性接着混和物。
【請求項２】
共重合ポリエステル樹脂が、スルホン酸ナトリウム基を１モル当たり１０〜１００００ｐｐｍ有するものであることを特徴とする請求項１記載の難燃性接着混和物。
【請求項３】
共重合ポリエステル樹脂が、さらに分子末端にカルボン酸基を有するものであることを特徴とする請求項１または２記載の難燃性接着混和物。
【請求項４】
共重合ポリエステル樹脂が、カルボン酸基を１モル当たり１０〜１００００ｐｐｍ有するものであることを特徴とする請求項１ないし３のいずれかに記載の難燃性接着混和物。
【請求項５】
ノンハロゲン系難燃剤が、金属水酸化物４０〜１５０重量部、メラミンシアヌレート５〜１５０重量部、亜鉛系難燃剤またはホウ素化合物０〜１５重量部を含むものであることを特徴とする請求項１ないし４のいずれかに記載の難燃性接着混和物。
【請求項６】
基材フィルムの表面に接着剤層を形成した接着フィルムで導体を挟み、この接着フィルムを接着してなるフラットケーブルにおいて、上記接着剤層を、請求項１ないし５のいずれかに記載の難燃性接着混和物で構成したことを特徴とするフラットケーブル。
【発明の詳細な説明】
【０００１】
【発明の属する技術分野】
この発明は、フラットケーブルやフレキシブルプリント基板などに用いられるノンハロゲン系の難燃性接着混和物に関する。
【０００２】
【従来の技術】
基材フィルム上に接着剤層が形成された２枚の接着フィルムで、複数の平角状の導体を被覆した構造のフラットケーブルが知られている。このようなフラットケーブルは、コンピュータ機器やオーディオ機器、ビディオ機器等の内部の高密度配線等に広く利用されている。
【０００３】
ところで、このようなフラットケーブルにあっては、基材フィルムとしてポリエチレンテレフタレートなどのポリエステル樹脂からなるフィルムが多く使用されている現状から、その接着剤層を構成する接着混和物には共重合ポリエステル樹脂を主成分とするものが主に使用されている。
【０００４】
また、フラットケーブルについては、防災の観点からその構成材料に良好な難燃性が求められており、その接着剤層にもＵＬ規格のＶＷ−１の難燃性が要求されている。このため、接着剤層をなす接着混和物として、デカブロモジフェニルエーテルなどのハロゲン系難燃剤を配合したものなどが検討されている。
【０００５】
しかしながら、この種のハロゲン系難燃剤を添加した難燃性接着混和物では、この難燃性接着混和物を用いたフラットケーブルなどの廃棄焼却処分の際に、有害なハロゲン含有ガスが発生するため、その使用を避けざるを得ないと言う欠点がある。
【０００６】
このため、共重合ポリエステル樹脂をベースポリマーとし、これに水酸化アルミニウム、水酸化マグネシウム等の金属水酸化物などのノンハロゲン系難燃剤を多量に配合し、これを有機溶剤に溶解した溶剤可溶型の接着剤を用いることが行われている。
しかし、このような金属水酸化物を多量配合した接着剤では、その接着強度が大幅に低下し、さらには屈曲特性、電気特性なども低下するという大きな問題がある。
【０００７】
このようなフラットケーブルの接着剤層を構成する難燃性接着混和物に関しては、例えば以下の特許文献１ないし３が知られている。これらの文献に記載のものは、ポリエステル樹脂を主成分とし、これに各種難燃剤を配合したものである。
【０００８】
【特許文献１】
特開２００１−３２９２３８号公報
【特許文献２】
特開２００１−２２２９２０号公報
【特許文献３】
特開２０００−８０３４２号公報
【０００９】
【発明が解決しようとする課題】
よって、本発明における課題は、フラットケーブル等に用いられる接着混和物において、基材フィルムや導体などに対して接着力が高く、屈曲特性、電気特性に優れ、ノンハロゲンで、十分な難燃性を有する難燃性接着混和物を得ることにある。
【００１０】
【課題を解決するための手段】
かかる課題を解決するため、
請求項１にかかる発明は、ガラス転移温度が−３０〜１５℃で、スルホン化された共重合ポリエステル樹脂１００重量部と、ノンハロゲン系難燃剤１００〜２５０重量部を含むことを特徴とする難燃性接着混和物である。
【００１１】
請求項２にかかる発明は、共重合ポリエステル樹脂が、スルホン酸ナトリウム基を１モル当たり１０〜１００００ｐｐｍ有するものであることを特徴とする請求項１記載の難燃性接着混和物である。
【００１２】
請求項３にかかる発明は、共重合ポリエステル樹脂が、さらに分子末端にカルボン酸基を有するものであることを特徴とする請求項１または２記載の難燃性接着混和物である。
請求項４にかかる発明は、共重合ポリエステル樹脂が、カルボン酸基を１モル当たり１０〜１００００ｐｐｍ有するものであることを特徴とする請求項１ないし３のいずれかに記載の難燃性接着混和物である。
【００１３】
請求項５にかかる発明は、ノンハロゲン系難燃剤が、金属水酸化物４０〜１５０重量部、メラミンシアヌレート５〜１５０重量部、亜鉛系難燃剤またはホウ素化合物０〜１５重量部を含むものであることを特徴とする請求項１ないし４のいずれかに記載の難燃性接着混和物である。
【００１４】
請求項６にかかる発明は、基材フィルムの表面に接着剤層を形成した接着フィルムで導体を挟み、この接着フィルムを接着してなるフラットケーブルにおいて、上記接着剤層を、請求項１ないし５のいずれかに記載の難燃性接着混和物で構成したことを特徴とするフラットケーブルである。
【００１５】
【発明の実施の形態】
以下、本発明をその実施の形態に基づいて、詳しく説明する。
図１は、本発明のフラットケーブルの一例を示すもので、図中符号１は、基材フィルムを示す。
【００１６】
この基材フィルム１は、ポリエチレンテレフタレート、ポリエチレンナフタレートなどの飽和ポリエステル、ポリイミド、ポリフェニレンスルフィド、ポリエチレン、ポリプロピレン、ポリアミドなどのプラスチックからなる厚み１０〜２００μｍのフィルムである。これらのプラスチックフィルムの中でもポリエチレンテレフタレートフィルムが、電気的特性、機械的特性、コストなどの点でこのましい。
【００１７】
この基材フィルム１の一方の表面には、厚み１５〜１００μｍの接着剤層２が形成されて接着フィルム３となっている。
この接着フィルム３は、その２枚が互いに接着剤層２、２が相対するように重ね合わせられ、その間に複数の平角状の導体４、４が挟まれた状態で貼り合わせられて、この例のフラットケーブルが構成されている。
【００１８】
そして、接着フィルム３の接着剤層２は、ガラス転移温度が−３０〜１５℃で、スルホン化された共重合ポリエステル樹脂１００重量部と、ノンハロゲン系難燃剤１００〜２５０重量部を必須成分として含む難燃性接着混和物で構成されている。
【００１９】
上記共重合ポリエステル樹脂としては、そのガラス転移温度が−３０〜１５℃であり、スルホン化された共重合ポリエステル樹脂が少なくとも１種用いられ、これ以外のポリエステル樹脂を適宜含むものも使用でき、例えば、高温での樹脂の流動を防ぐため、ガラス転移温度が４５〜１２０℃のものを１０重量部を上限として添加できる。
【００２０】
この共重合ポリエステル樹脂の具体的なものとしては、例えばテレフタル酸、イソフタル酸、ジフェニルカルボン酸、アジピン酸、セバシン酸などの酸成分と、エチレングリコール、１，４−ブタンジオール、１，４−ジシクロヘキサンジメチロール、ジエチレングリコールなどのジアルコールなどのアルコール成分を原料としていずれか一方もしくは両方の成分を２種以上用いて、周知の縮重合方法によって得られた各種の飽和共重合ポリエステルが用いられる。
【００２１】
そして、この共重合ポリエステル樹脂のガラス転移温度は、上記酸成分とアルコール成分とをそれぞれ１種以上適切に組み合わせることにより、これを−３０〜１５℃の範囲に調整することができる。
この共重合ポリエステル樹脂において、ガラス転移温度が−３０℃未満ではブロッキング性が悪化し、１５℃を越えると接着性が低下する。
【００２２】
また、この共重合ポリエステル樹脂は、上述のように、スルホン化されたものである。ここでのスルホン化とは、共重合ポリエステル樹脂に発煙硫酸、三酸化イオウなどのスルホン化剤を作用させて、ポリマー分子の骨格をなすベンゼン環の水素の全部または一部を−ＳＯ３Ｈとし、これを炭酸ナトリウムで処理して、−ＳＯ３Ｎａとすることを言う。
【００２３】
このスルホン化された共重合ポリエステル樹脂では、分子内に極性に富むスルホン酸ナトリウム基が導入されることで、極性が高められ、これ自体の接着性が良好なものとなる。このスルホン酸ナトリウム基の結合量（変性量）は、ポリマー１モル当たり１０〜１００００ｐｐｍとされ、１０ｐｐｍ未満では、接着性向上効果が得られず、１００００ｐｐｍを越えると、ポリマーの極性が過剰となり、吸湿しやすくなり、湿熱時の電気特性が低下する。
【００２４】
さらに、共重合ポリエステル樹脂の分子末端がカルボン酸基であることが好ましい。分子末端がカルボン酸基であると、これによってもポリマー自体の極性が高くなり、接着性が増加する。カルボン酸基の含有量は、ポリマー１モル当たり１０〜１００００ｐｐｍとされ、１０ｐｐｍ未満では、接着性向上効果が得られず、１００００ｐｐｍを越えると、ポリマーの加水分解性が低下し、また吸湿しやすくなり、湿熱時の電気特性が低下する。
分子末端のカルボン酸基を１０〜１００００ｐｐｍとするには、共重合ポリエステル樹脂の重合時の重合条件を制御することで可能となる。
【００２５】
本発明の難燃性接着混和物で用いられる難燃剤としては、ノンハロゲン系の難燃剤が用いられる。
このノンハロゲン系難燃剤としては、水酸化マグネシウム、水酸化アルミニウム、水酸化カルシウムなどの金属水酸化物、メラミンシアヌレート、スズ酸亜鉛、ヒドロキシ酸亜鉛、ホウ酸亜鉛などの亜鉛系難燃剤、ホウ酸マグネシウム、ホウ酸カルシウム、ホウ酸亜鉛などのホウ素化合物、シリカ、タルク、クレー、炭酸カルシウム、炭酸マグネシウムなどが挙げられる。
【００２６】
これら各種のノンハロゲン系難燃剤には、ポリエステル樹脂に対する親和性を高め、混和物の機械的特性および接着性の低下を抑える目的で、表面処理を施したものを使用することが好ましい。この表面処理には、ステアリン酸、オレイン酸などの高級脂肪酸による表面処理、ビニルシラン、エポキシラン、アクリルシラン、アミノシランなどのシランカップリング剤による表面処理、有機チタネートによる表面処理などがある。また、メラミンシアヌレートにはポリビニルアルコールによる表面処理が行われる。
【００２７】
この難燃剤の配合量は、ポリエステル樹脂１００重量部に対して全量で１００〜２５０重量部とされ、混和物に要求される難燃性、接着性、機械的特性などに応じてこの範囲内で決められる。また、配合量が１００重量部未満では混和物の難燃性が不足し、２５０重量部を越えると混和物の接着性の低下が顕著となって不都合となる。
【００２８】
また、このノンハロゲン系難燃剤の配合量の内訳は、水酸化マグネシウム、水酸化アルミニウムなどの金属水酸化物が４０〜１５０重量部を占め、メラミンシアヌレートが５〜１５０重量部を占め、亜鉛系難燃剤またはホウ素化合物が０〜１５重量部を占めるように調整される。また、これ以外のシリカ、タルクなどの難燃剤は、要求される難燃性等の特性に応じて、適宜その配合量が上記合計量の範囲で決められる。
【００２９】
また、本発明の難燃性接着混和物には、シリカ等を添加することができ、シリカをポリエステル樹脂１００重量部に対して５重量部程度添加することで、ブロッキング性が向上し、接着剤が基材に残る糊残り現象を防止することができる。
【００３０】
また、本発明の効果を損なわない範囲で、さらに種々の添加剤、例えば酸化防止剤、金属腐食防止剤、着色剤、各種カップリング剤、架橋剤、架橋助剤、帯電防止剤を適宜添加しても良い。
【００３１】
本発明の難燃性接着混和物は、上記共重合ポリエステル樹脂１００重量部と、ノンハロゲン系難燃剤１００〜２５０重量部と、必要に応じて他の添加成分とを均一に混合することにより製造することができる。また、この混和物の接着強度は、剥離強度で０．５ｋｇｆ／ｃｍ以上であることが好ましい。
【００３２】
また、本発明の接着混和物の形態としては、メチルエチルケトン、メチルイソブチルケトンなどのケトン類、酢酸エチル、酢酸ブチルなどのエステル類、トルエンなどの芳香族類などの有機溶剤に溶解した溶液の形態とすることが好ましい。また、フラットケーブルの接着剤層を形成するには、この溶液を基材フィルムに塗布し、乾燥することで行われる。
【００３３】
また、本発明のフラットケーブルは、上述のようにして形成された接着フィルムを使用し、これに導体を挟んで、加圧ロール、加圧プレスなどにより加圧し、この時同時に温度８０〜２００℃に加熱することで製造される。一般的には、加熱加圧ロールを使用し、連続的に接着してゆく方法が作業性等の点で広く使用される。
【００３４】
また、基材フィルム１と接着剤層２との接着性、耐熱接着性を高め、熱接着加工速度を高めるためなどに、基材フィルム１上に予めプライマーを塗布してプライマー層を形成しておき、このプライマー層上に上記難燃接着混和物からなる接着剤層２を形成することができる。
【００３５】
このようなプライマーとして、例えばイソシアネート基、ブロックイソシアネート基および／またはカルボジイミド基を有する多官能性化合物と、ガラス転移点が２０〜１２０℃のポリエステル系樹脂と、ポリウレタン系樹脂を含む樹脂組成物をエステル系、ケトン系などの各種有機溶媒に溶解したプライマーが挙げられる。
【００３６】
この樹脂組成物において、ポリエステル系樹脂とポリウレタン系樹脂との配合割合は、ポリエステル系樹脂／ポリウレタン系樹脂（重量比）＝０．７／０．３〜０．３／０．７の範囲とされる。また、多官能性化合物の添加量は、樹脂成分の反応基に対して１〜２０倍当量程度が好ましい。また、プライマーの固形分としては２〜６０重量％程度とされる。
【００３７】
プライマーの塗布は、基材フィルム１上にロールコート、バーコート、ダイコートなどの周知の塗布手段により塗布し、乾燥することにより行われる。プライマー層の厚さは、０．０５〜１０μｍ程度とされる。０．０５μｍ未満ではプライマーの効果が得られず、１０μｍを越えても過剰であり、難燃性が低下する恐れもある。プライマーの塗布に先立ち基材フィルム１に放電処理、火炎処理などを施して親和性を高めることもできる。
【００３８】
また、上記多官能性化合物としては、トリレンジイソシアネート、４．４’−ジフェニルメタンジイソシアネート、キシレンジイソシアネート、ヘキサメチレンジイソシアネート、イソフォロンジイソシアネートとそれらのビューレット体、トリメチロールプロパン等のアダクト体、イソシアネート３量体等のイソシアネート類、さらにはイソシアネートをアルコール、フェノール類、ラクタム、活性メチレン化合物でブロックしたブロックイソシアネートを使用することができる。
【００３９】
さらに、上記イソシアネート類から合成したポリトルエンカルボジイミド、ポリ−４，４−ジフェニルメタンカルボジイミド、ポリイソホロンカルボジイミド、ポリヘキサンカルボジイミドなどのカルボジイミド系架橋剤及びその誘導体を使用することができる。
この多官能性化合物では、分子内に２〜６個のイソシアネート基、ブロックイソシアネート基および／またはカルボジイミド基を有するものが好ましい。
【００４０】
また、上記多官能性化合物は、溶剤に溶解または分散して使用することが好ましい。このための溶剤には、例えば、水、メタノール、エタノール、プロパノール、イソプロパノール、テトラヒドロフラン、ジメチルホルムアミド、ｎ−メチルピロリドン、メチルエチルケトン、アセトン、メチルイソブチルケトン、酢酸エチル、酢酸プロピル、トルエン、キシレン、シクロヘキサンなどが挙げられる。
【００４１】
上記ポリエステル系樹脂としては、例えばテレフタル酸等の芳香族飽和ジカルボン酸と飽和二価アルコールとの重縮合により生成する熱可塑性のポリエステル系樹脂を使用することができる。上記芳香族飽和ジカルボン酸としては、テレフタル酸、イソフタル酸、フタル酸、ジフェニルエーテル−４，４−ジカルボン酸、２，６−ナフタレンジカルボン酸、１，４−ナフタレンジカルボン酸やこれらの誘導体を１種または２種以上用いることができる。
【００４２】
上記飽和二価アルコールとしては、エチレングリコール、ピロピレングリコール、トリメチレングリコール、テトラメチレングリコールなどの脂肪族グリコール、シクロヘキサンジメタノールなどの脂環族グリコール、２，２−ビス（４’−β−ヒドロキシエトキシフェニル）プロパン、ナフタレンジオールなどの芳香族ジオールを用いることができる。
また、マロン酸、コハク酸、グルタル酸、アジピン酸などのジカルボン酸を添加して、共重縮合して変性してガラス転移点を２０〜１２０℃のポリエステル系樹脂としてもよい。
【００４３】
上記ポリウレタン系樹脂としては、多官能イソシアネートとヒドロキシル基含有化合物との反応により得られるポリウレタン系樹脂が用いられる。具体的には、トリレンジイソシアネート、ジフェニルメタンジイソシアネート、ポリメチレンポリフェニレンポリイソシアネートなどの芳香族ポリイソシアネート、あるいはヘキサメチレンジイソシアネート、キシリレンジイソシアネートなどの脂肪族ポリイソシアネート等の多官能イソシアネートと、ポリエーテルポリオール、ポリエステルポリオール、ポリアクリレートポリオールなどのヒドロキシル基含有化合物との反応により得られる一液または二液硬化型のポリウレタン系樹脂が使用される。
【００４４】
このような難燃性接着混和物にあっては、ガラス転移温度が−３０〜１５℃で、スルホン化された共重合ポリエステル樹脂１００重量部と、ノンハロゲン系難燃剤１００〜２５０重量部を配合したものであるので、ベースポリマーの共重合ポリエステル樹脂が高い接着性を有することから、極めて良好な接着性と十分な難燃性が得られ、これを焼却処分した際に有害なハロゲン含有化合物を生成することがない。
【００４５】
また、本発明のフラットケーブルにあっては、良好な接着力を発揮し、優れた屈曲特性、電気特性を具備し、高い難燃性を有するものとなり、焼却処分をしても有害なハロゲン含有ガスが発生することもない。
このため、このフラットケーブルは、高い接着性と良好な難燃性を要求されるコンピュータ機器等の配線等に使用できる。
【００４６】
以下、具体例を示す。
表１および表２に示した配合組成（重量部）の接着混和物を、メチルエチルケトン１容量部とトルエン４容量部からなる混合溶媒に溶解し、樹脂分３０ｗｔ％の溶液型接着剤を製造した。
この溶剤型接着剤を厚み２５μｍのポリエチレンテレフタレートフィルム上にバーコーターにて塗布し、乾燥し厚み３５μｍの接着層を形成して、接着フィルムを作成した。
【００４７】
このようにして得られた接着フィルムについて、接着力、難燃性、屈曲性、電気特性を測定した
接着力は、２枚の接着フィルムを貼り合わせ速度０．５ｍ／分、温度１６０℃、圧力１．０ＭＰａで、貼り合わせ、このもののＴ字剥離力を測定し、０．４ｋｇ／ｃｍ以上のものを○とし、それ未満のものを×とした。
【００４８】
難燃性は、上記接着フィルム２枚の間に、幅０．８ｍｍ、厚さ３５μｍのスズメッキ軟銅箔の導体を１５本並べて、重ね合わせたフラットケーブルについて、ＵＬ規格のＶＷ−１の垂直燃焼試験を実施し、合格したものを○とし、不合格を×とした。
【００４９】
屈曲性は、ＩＰＣ法に準拠して行い、ストローク５０ｍｍ、スピード６０回／分（１往復で１回）として、Ｒ＝０．２ｍｍのとき、断線によって抵抗値の上昇を起こした屈曲回数で判定し、その屈曲回数が５０００回以上のものを○とし、これ未満のものを×とした。
また、電気特性は、長さ１ｍ、導体間間隔０．８ｍｍのフラットケーブルについて、その導体間絶縁抵抗を測定し、その値が１０９Ω以上のものを○とし、これ未満のものを×とした。
【００５０】
表１ないし表２において、
「ポリエステル樹脂１」は、ガラス転移点−２０℃、スルホン酸ナトリウム基含有量５００ｐｐｍ、末端カルボン酸量１０００ｐｐｍの共重合ポリエステル樹脂を示す。
「ポリエステル樹脂２」は、ガラス転移点５℃、スルホン酸ナトリウム基含有量１０００ｐｐｍ、末端カルボン酸量５０００ｐｐｍの共重合ポリエステル樹脂を示す。
【００５１】
「ポリエステル樹脂３」は、ガラス転移点−１５℃、スルホン酸ナトリウム基含有量８０００ｐｐｍ、末端カルボン酸量８０００ｐｐｍの共重合ポリエステル樹脂を示す。
「ポリエステル樹脂４」は、ガラス転移点−２０℃、スルホン酸ナトリウム基含有量３０ｐｐｍ、末端カルボン酸量５０ｐｐｍの共重合ポリエステル樹脂を示す。
【００５２】
「ポリエステル樹脂５」は、ガラス転移点３０℃、スルホン酸ナトリウム基含有量５００ｐｐｍ、末端カルボン酸量１０００ｐｐｍの共重合ポリエステル樹脂を示す。
「ポリエステル樹脂６」は、ガラス転移点−２０℃、スルホン酸ナトリウム基含有量５００００ｐｐｍ、末端カルボン酸量１０００ｐｐｍの共重合ポリエステル樹脂を示す。
【００５３】
「ポリエステル樹脂７」は、ガラス転移点−２０℃、スルホン酸ナトリウム基含有量５００ｐｐｍ、末端カルボン酸量１０００００ｐｐｍの共重合ポリエステル樹脂を示す。
「水酸化マグネシウム１」は、平均粒径０．８μｍ、ステアリン酸処理のものを示す。
【００５４】
「水酸化マグネシウム２」は、平均粒径０．８μｍ、メタクリルシランにより表面処理されたものを示す。
「水酸化アルミニウム１」は、平均粒径１．０μｍ、ステアリン酸により表面処理されたものを示す。
「水酸化アルミニウム２」は、平均粒径１．０μｍ、ビニルシランにより尿面処理されたものを示す。
【００５５】
「メラミンシアヌレート」は、平均粒径２μｍ、ポリビニルアルコールにより表面処理されたものを示す。
「炭酸カルシウム」は、平均粒径１μｍ、ステアリン酸により表面処理されたものを示す。
結果を表１および表２に示す。
【００５６】
【表１】
2004359835.tif 000003
【００５７】
【表２】
2004359835.tif 000004
【００５８】
これらの表の結果から、ノンハロゲン系難燃剤の配合量が合計で２５０重量部を越えると接着強度が低下し、１００重量部未満では難燃性が低下する。共重合ポリエステル樹脂のスルホン酸ナトリウム基含有量および分子末端カルボン酸量が１００００ｐｐｍを越えると、電気特性が低下することがわかる。
【００５９】
【発明の効果】
以上説明したように、本発明の難燃性接着混和物にあっては、良好な接着力を発揮し、高い難燃性を有するものとなり、焼却処分をしても有害なハロゲン含有ガスが発生することもない。
【００６０】
また、本発明のフラットケーブルにあっては、このため良好な接着力を発揮し、屈曲特性、電気特性も優れ、高い難燃性を有するものとなる。また、ノンハロゲンであるので焼却処分をしても有害なハロゲン含有ガスが発生することもない。
【図面の簡単な説明】
【図１】本発明にかかるフラットケーブルの一例を示す概略断面図である。
【符号の説明】
２…接着剤層。
【図１】
2004359835.tif 000005